(57)【特許請求の範囲】
【請求項１】
エポキシ樹脂と導電性粒子と潜在性硬化剤とを含有する電極接続用接着剤において、
前記電極接続用接着剤が、ポリビニルブチラール樹脂を含有するとともに、前記エポキシ樹脂として、平均分子量が５００未満の熱硬化性のエポキシ樹脂と、平均分子量が５００以上４０００以下の熱硬化性のエポキシ樹脂と、フェノキシ樹脂とを含有し、
前記フェノキシ樹脂と、平均分子量が５００未満の前記エポキシ樹脂と、平均分子量が５００以上４０００以下の前記エポキシ樹脂と、前記ポリビニルブチラール樹脂と、前記潜在性硬化剤とを、接着剤成分としたとき、
前記接着剤成分に対する平均分子量が５００未満の前記エポキシ樹脂の配合量が、２０重量％以上５０重量％以下であって、前記接着剤成分に対する平均分子量が５００以上４０００以下の前記エポキシ樹脂の配合量が、１５重量％以上４０重量％以下であり、
前記接着剤成分に対する前記ポリビニルブチラール樹脂の配合量が、１重量％以上８．７重量％以下である
ことを特徴とする電極接続用接着剤。
【請求項２】
前記導電性粒子が、微細な金属粒子が多数、直鎖状に繋がった形状、または針形状を有する金属粉末であることを特徴とする請求項１に記載の電極接続用接着剤。
【請求項３】
前記導電性粒子のアスペクト比が５以上であることを特徴とする請求項２に記載の電極接続用接着剤。
【請求項４】
フィルム形状を有することを特徴とする請求項１乃至請求項３のいずれか一項に記載の電極接続用接着剤。
【請求項５】
前記導電性粒子の長径方向を、前記フィルム形状を有する接着剤の厚み方向に配向させたことを特徴とする請求項４に記載の電極接続用接着剤。
【発明の詳細な説明】
【技術分野】
【０００１】
本発明は、電極、回路等を設けた配線板や電子部品等を接着し、かつ電気的に接続するための電極接続用接着剤に関する。
【背景技術】
【０００２】
近年の電子機器の小型化、高機能化の流れの中で、構成部品（例えば、液晶製品における電子部品）内の接続端子の微小化が進んでいる。このため、エレクトロニクス実装分野においては、そのような端子間の接続を容易に行える種々の電極接続用接着剤として、フィルム状の接着剤が広く使用されている。例えば、金メッキされた銅電極からなる金属電極が形成されたフレキシブルプリント配線板（ＦＰＣ）と、ＩＴＯ電極からなる配線電極が形成されたガラス基板等の配線基板の接合や、ＩＣチップ等の電子部品と配線基板の接合に使用されている。
【０００３】
この電極接続用接着剤は、例えば、エポキシ樹脂等の絶縁性の樹脂組成物中に導電性粒子を分散させた接着剤であり、接続対象の間に挟まれ、加熱、加圧されて、接続対象を接着する。即ち、加熱、加圧により接着剤中の樹脂が流動し、例えば、フレキシブルプリント配線板の表面に形成された銅電極と、配線基板の表面に形成されたＩＴＯ電極の隙間を封止すると同時に、導電性粒子の一部が対峙する銅電極とＩＴＯ電極の間に噛み込まれて電気的接続が達成される。そして、電極接続用接着剤においては、当該電極接続用接着剤の厚み方向に相対峙する、接続された電極間の抵抗（接続抵抗、または導通抵抗）を低くするという導通性能と、電極接続用接着剤の面方向に隣り合う電極間の抵抗（絶縁抵抗）を高くするという絶縁性能が必要とされている。
【０００４】
また、電極接続用接着剤を介して、加熱加圧処理を行うことにより、例えば、フレキシブルプリント配線板の金属電極を配線基板の配線電極に接続する際に、電極接続用接着剤を配線基板上に仮接着するが、当該仮接着を行う際の、配線基板に対する電極接続用接着剤の接着力（以下、「仮接着性」という場合がある。）を向上させるとの観点から、低分子量のエポキシ樹脂（即ち、平均分子量が５００未満のエポキシ樹脂）を含有する電極接続用接着剤が提案されている。より具体的には、ビフェニル等の骨格を有する平均分子量が１００００以上のフェノキシ樹脂と、潜在性硬化剤と、導電性粒子を含有する電極接続用接着剤であって、平均分子量が５００未満のナフタレン型エポキシ樹脂を含有する電極接続用接着剤が開示されている（例えば、特許文献１参照）。また、エポキシ樹脂と、潜在性硬化剤と、平均粒径が５００ｎｍ以下の無機フィラーと、導電性粒子を含有する電極接続用接着剤であって、エポキシ樹脂が、平均分子量が約４００のビスフェノールＡ型の液状エポキシ樹脂を含有する電極接続用接着剤が開示されている（例えば、特許文献２参照）。
【特許文献１】特開２００５−２９４０８６号公報
【特許文献２】特開２００６−１９６８５０号公報
【発明の開示】
【発明が解決しようとする課題】
【０００５】
しかし、上記従来の電極接続用接着剤においては、電極接続用接着剤の仮接着性を向上させるために、電極接続用接着剤の全体に対する、上述の低分子量のエポキシ樹脂の配合量を多くする必要があるため、エポキシ樹脂全体の架橋密度が過度に高くなる。従って、リペア（即ち、接続される電極の位置ずれ等により、一度接続した電極間の破損または損傷を生じることなく剥離して、接着剤を溶剤等で除去した後、再度、接着剤を用いて、電極間を接続すること）を行う場合に、電極接続用接着剤のリペア性が低下し、リペアを行う際の作業性が低下するという問題があった。一方、リペア性を向上させるために、低分子量のエポキシ樹脂の配合量を少なくして、エポキシ樹脂全体の架橋密度を低下させると、上述の電極接続用接着剤の仮接着性を十分に向上させることができず、例えば、電極接続用接着剤を介して、加熱加圧処理を行うことにより、フレキシブルプリント配線板と配線基板を接続する際の作業性が低下するという問題があった。従って、従来の電極接続用接着剤においては、仮接着性とリペア性を両立させることが困難になるという問題があった。
【０００６】
そこで、本発明は、上述の問題に鑑みてなされたものであり、仮接着性とリペア性を向上することができるとともに、電極接続用接着剤を介して、加熱加圧処理を行うことにより、フレキシブルプリント配線板と配線基板を接続する際の作業性を向上することができる電極接続用接着剤を提供することを目的とする。
【課題を解決するための手段】
【０００７】
上記目的を達成するために、請求項１に記載の発明では、エポキシ樹脂と導電性粒子と潜在性硬化剤とを含有する電極接続用接着剤において、電極接続用接着剤が、ポリビニルブチラール樹脂を含有するとともに、エポキシ樹脂として、平均分子量が５００未満の熱硬化性のエポキシ樹脂と、平均分子量が５００以上４０００以下の熱硬化性のエポキシ樹脂と、フェノキシ樹脂とを含有し、前記フェノキシ樹脂と、平均分子量が５００未満の前記エポキシ樹脂と、平均分子量が５００以上４０００以下の前記エポキシ樹脂と、前記ポリビニルブチラール樹脂と、前記潜在性硬化剤とを、接着剤成分としたとき、前記接着剤成分に対する平均分子量が５００未満のエポキシ樹脂の配合量が、２０重量％以上５０重量％以下であって、前記接着剤成分に対する平均分子量が５００以上４０００以下のエポキシ樹脂の配合量が、１５重量％以上４０重量％以下であり、前記接着剤成分に対するポリビニルブチラール樹脂の配合量が、１重量％以上８．７重量％以下であることを特徴とする。
【０００８】
同構成によれば、エポキシ樹脂を主成分とし、導電性粒子、および潜在性硬化剤を含有する電極接続用接着剤を介して、加熱加圧処理を行うことにより、例えば、フレキシブルプリント配線板の金属電極（例えば、金メッキが施された銅電極）を配線基板の配線電極（例えば、金メッキが施された銅電極）に接続する際に、平均分子量が５００未満のエポキシ樹脂により、電極接続用接着剤２を配線基板１上に仮接着する際の、配線基板１に対する電極接続用接着剤２の接着力（即ち、仮接着性）を向上させることができる。従って、フレキシブルプリント配線板の金属電極を配線基板の配線電極に接続する際の作業性が向上することになる。
【０００９】
また、ポリビニルブチラール樹脂が、リペアを行う際に使用する溶剤（トルエン、アセトン、アルコール等）に可溶であるため、電極接続用接着剤において、溶剤による膨潤性が向上する。また、平均分子量が５００以上４０００以下のエポキシ樹脂が、電極接続用接着剤中のエポキシ樹脂のネットワークに取り込まれるため、電極接続用接着剤の仮接着性を向上させるために、電極接続用接着剤の全体に対する、低分子量のエポキシ樹脂（平均分子量が５００未満のエポキシ樹脂）の配合量を多くする場合であっても、エポキシ樹脂全体の架橋密度が過度に高くなるのを防止することが可能になる。従って、電極接続用接着剤のリペア性を向上させることができる。その結果、電極接続用接着剤の仮接着性とリペア性の向上を両立させることが可能になる。
【００１０】
さらに、ポリビニルブチラール樹脂は水酸基を有しており、配線電極、および金属電極に対するポリビニルブチラール樹脂中の水酸基の親和性が高いため、電極接続用接着剤を介して配線電極−金属電極間を接続する際の接着力を向上させることが可能になる。また、ポリビニルブチラール樹脂による、電極接続用接着剤と、配線電極、および金属電極の接着力の向上効果、およびリペア性の向上効果を十分に発揮させた状態で、電極間の接続信頼性を向上させることが可能になる。
【００１３】
請求項２に記載の発明は、請求項１に記載の電極接続用接着剤であって、導電性粒子が、微細な金属粒子が多数、直鎖状に繋がった形状、または針形状を有する金属粉末であることを特徴とする。
【００１４】
同構成によれば、電極接続用接着剤の面方向においては、隣り合う電極間の絶縁を維持して短絡を防止しつつ、電極接続用接着剤の厚み方向においては、多数の配線電極−金属電極を一度に、かつ各々を独立して導電接続して、低抵抗を得ることが可能になる。
【００１５】
請求項３に記載の発明は、請求項２に記載の電極接続用接着剤であって、導電性粒子のアスペクト比が５以上であることを特徴とする。同構成によれば、電極接続用接着剤を使用する場合に、導電性粒子間の接触確率が高くなる。その結果、導電性粒子の配合量を増やすことなく、配線電極と金属電極を電気的に接続することが可能になる。
【００１６】
請求項４に記載の発明は、請求項１乃至請求項３のいずれか一項に記載の電極接続用接着剤であって、フィルム形状を有することを特徴とする。同構成によれば、電極接続用接着剤の取り扱いが容易になるとともに、例えば、電極接続用接着剤を介して、加熱加圧処理を行うことにより、配線電極と金属電極を接続する際の作業性が向上する。
【００１７】
請求項５に記載の発明は、請求項４に記載の電極接続用接着剤であって、導電性粒子の長径方向を、フィルム形状を有する接着剤の厚み方向に配向させたことを特徴とする。同構成によれば、隣り合う電極間の絶縁を維持して短絡を防止しつつ、多数の配線電極−金属電極間を一度に、かつ各々を独立して導電接続することが可能になるという効果が、より一層向上する。
【発明の効果】
【００１８】
本発明によれば、例えば、電極接続用接着剤を介して、加熱加圧処理を行うことにより、フレキシブルプリント配線板の金属電極を配線基板の配線電極に接続する際の作業性を向上することができる。また、電極接続用接着剤の仮接着性とリペア性の向上を両立させることが可能になる。また、ポリビニルブチラール樹脂による、電極接続用接着剤と、配線電極、および金属電極の接着力の向上効果、およびリペア性の向上効果を十分に発揮させた状態で、電極間の接続信頼性を向上させることが可能になる。
【発明を実施するための最良の形態】
【００１９】
以下に、本発明の好適な実施形態について説明する。図１は、本実施形態に係る電極接続用接着剤により、フレキシブルプリント配線板を実装した配線基板を示す断面図である。本実施形態の電極接続用接着剤を用いたフレキシブルプリント配線板等の配線板の実装方法としては、例えば、熱硬化性樹脂であるエポキシ樹脂を主成分とする電極接続用接着剤を介して、加熱加圧処理を行うことにより、当該エポキシ樹脂を硬化させ、フレキシブルプリント配線板の金属電極を配線基板の配線電極に接続する。
【００２０】
より具体的には、図１に示すように、ガラス基板等の配線基板１上に、絶縁性の熱硬化性樹脂であるエポキシ樹脂を主成分とし、潜在性硬化剤と、導電性粒子を含有する導電性の電極接続用接着剤２を載置し、当該電極接続用接着剤２を所定の温度に加熱した状態で、配線基板１の方向へ所定の圧力で加圧し、電極接続用接着剤２を配線基板１上に仮接着する。なお、電極接続用接着剤２は、ペースト状で使用することができるが、フィルム形状を有する電極接続用接着剤２も好適に使用できる。次いで、フレキシブルプリント配線板３を下向きにした状態で、配線基板１の表面に形成された配線電極４と、フレキシブルプリント配線板３の表面に形成された金属電極５との位置合わせをしながら、フレキシブルプリント配線板３を電極接続用接着剤２上に載置することにより、配線基板１とフレキシブルプリント配線板３との間に電極接続用接着剤２を介在させる。次いで、電極接続用接着剤２を所定の温度に加熱した状態で、フレキシブルプリント配線板３を介して、当該電極接続用接着剤２を配線基板１の方向へ所定の圧力で加圧することにより、電極接続用接着剤２を加熱溶融させる。なお、上述のごとく、電極接続用接着剤２は、熱硬化性樹脂であるエポキシ樹脂を主成分としているため、当該電極接続用接着剤２は、上述の温度にて加熱をすると、一旦、軟化するが、当該加熱を継続することにより、硬化することになる。そして、予め設定した電極接続用接着剤２の硬化時間が経過すると、電極接続用接着剤２の硬化温度の維持状態、および加圧状態を開放し、冷却を開始することにより、導電性の電極接続用接着剤２を介して、配線電極４と金属電極５を接続し、フレキシブルプリント配線板３を配線基板１上に実装する。
【００２１】
また、本発明の金属電極５としては、例えば、フレキシブルプリント配線板３の表面に、銅箔等の金属箔を積層し、当該金属箔を、常法により、露光、エッチング、メッキ処理することにより形成された、金メッキが施された銅電極が使用される。また、配線電極４としては、例えば、上述の金メッキが施された銅電極や、配線基板１上に形成されたＩＴＯ電極が使用される。
【００２２】
ここで、本実施形態においては、電極接続用接着剤２に熱可塑性樹脂を含有させたものを使用する構成としており、当該熱可塑性樹脂として、ポリビニルブチラール樹脂を含有する点に特徴がある。このようなポリビニルブチラール樹脂を使用することにより、ポリビニルブチラール樹脂は、リペアを行う際に使用する溶剤（トルエン、アセトン、アルコール等）に可溶であり、電極接続用接着剤２において、溶剤による膨潤性が向上するため、電極接続用接着剤２のリペア性を向上させることが可能になる。
【００２３】
また、ポリビニルブチラール樹脂は水酸基を有しており、配線電極４、および金属電極５に対するポリビニルブチラール樹脂中の水酸基の親和性が高いため、電極接続用接着剤２を介して配線電極４−金属電極５間を接続する際の接着力を向上させることが可能になる。
【００２４】
また、本実施形態においては、電極接続用接着剤２の主成分であるエポキシ樹脂が、平均分子量が５００未満のエポキシ樹脂と、平均分子量が５００以上４０００以下のエポキシ樹脂を含む点に特徴がある。なお、ここでいう「平均分子量」とは、ＴＨＦ展開のゲルパーミエーションクロマトグラフィー（ＧＰＣ）から求められたポリスチレン換算の重量平均分子量のことをいう。
【００２５】
平均分子量が５００未満のエポキシ樹脂を使用することにより、当該電極接続用接着剤２を所定の温度に加熱した状態で、配線基板１の方向へ所定の圧力で加圧し、電極接続用接着剤２を配線基板１上に仮接着する際の、配線基板１に対する電極接続用接着剤２の接着力（即ち、仮接着性）が向上するとともに、架橋密度が高まって耐熱性が向上するという効果が得られる。また、加熱時に、上述の潜在性硬化剤と速やかに反応し、接着性能が高まるという効果が得られる。
【００２６】
ここで、当該平均分子量が５００未満のエポキシ樹脂の含有量が多くなると、上述したように、架橋密度が過度に高くなり、電極接続用接着剤２のリペア性が低下する場合がある。一方、当該平均分子量が５００未満のエポキシ樹脂の含有量が少ないと、上述の仮接着性が十分に向上しない場合がある。
【００２７】
そこで、本実施形態においては、エポキシ樹脂として、平均分子量が５００未満のエポキシ樹脂に加えて、平均分子量が５００以上４０００以下のエポキシ樹脂を使用する構成としている。このような構成により、平均分子量の大きいエポキシ樹脂（即ち、平均分子量が５００以上４０００以下のエポキシ樹脂）が、電極接続用接着剤２中の樹脂成分と反応することにより、エポキシ樹脂のネットワークに取り込まれる。従って、電極接続用接着剤２の仮接着性を向上させるために、電極接続用接着剤２の全体に対する、低分子量のエポキシ樹脂（平均分子量が５００未満のエポキシ樹脂）の配合量を多くする場合であっても、エポキシ樹脂全体の架橋密度が過度に高くなるのを防止することが可能になる。その結果、上述のポリビニルブチラール樹脂を含有する電極接続用接着剤２において、当該電極接続用接着剤２のリペア性をより一層向上させることが可能になる。
【００２８】
本実施形態においては、このような構成により、電極接続用接着剤２の仮接着性とリペア性の向上を両立させることが可能になる。即ち、電極接続用接着剤２にポリビニルブチラール樹脂を含有させるとともに、平均分子量が５００未満のエポキシ樹脂と平均分子量が５００以上４０００以下のエポキシ樹脂とを組み合わせて使用することにより、接着性能とリペア性能のバランスを取ることが可能になる。
【００２９】
なお、本実施形態においては、接着剤成分に対する、平均分子量が５００未満のエポキシ樹脂の配合量を、２０重量％以上５０重量％以下とする構成としている。これは、平均分子量が５００未満のエポキシ樹脂の配合量が、２０重量％より小さい場合は、電極接続用接着剤２の仮接着性が十分に向上しない場合があり、５０重量％より大きい場合は、上述の架橋密度が過度に高くなり、リペア性が低下する場合があるからである。接着剤成分には、電極接続用接着剤２に分散される導電性粒子は含まれない。
【００３０】
また、本実施形態においては、接着剤成分に対する、平均分子量が５００以上４０００以下のエポキシ樹脂の配合量を、１５重量％以上４０重量％以下とする構成としている。これは、平均分子量が５００以上４０００以下のエポキシ樹脂の配合量が、１５重量％より小さい場合は、上述の架橋密度の上昇を十分に抑制することができない場合があり、リペア性の向上効果が十分に得られない場合があるためである。また、平均分子量が５００以上４０００以下のエポキシ樹脂の配合量が、４０重量％より大きい場合は、電極接続用接着剤２中の樹脂成分との反応性が低下し、平均分子量が５００以上４０００以下のエポキシ樹脂が、エポキシ樹脂のネットワークに取り込まれにくくなるため、エポキシ樹脂全体の架橋密度が過度に高くなるのを防止するという効果が十分に発揮されない場合があり、また、配線電極４−金属電極５間の接続抵抗が高くなり、配線電極４−金属電極５間の接続信頼性が低下する場合があるからである。
【００３１】
本発明に使用される電極接続用接着剤２としては、従来、配線基板１とフレキシブルプリント配線板３の接続に使用されてきた、絶縁性の熱硬化性樹脂であるエポキシ樹脂を主成分とし、当該樹脂中に導電性粒子が分散されたものが使用できる。例えば、エポキシ樹脂に、ニッケル、銅、銀、金あるいは黒鉛等の導電性粒子の粉末が分散されたものが挙げられる。
【００３２】
なお、使用するエポキシ樹脂の種類は、特に制限はなく、上述の平均分子量を有するエポキシ樹脂であれば、どのようなものでも使用できる。例えば、ビスフェノールＡ型、Ｆ型、Ｓ型、ＡＤ型、またはビスフェノールＡ型とビスフェノールＦ型との共重合型のエポキシ樹脂や、ナフタレン型エポキシ樹脂、ノボラック型エポキシ樹脂、ビフェニル型エポキシ樹脂、ジシクロペンタジエン型エポキシ樹脂等を使用することができる。また、高分子量エポキシ樹脂であるフェノキシ樹脂を用いることもできる。
【００３３】
また、接着剤成分に対するポリビニルブチラールの配合量を、１重量％以上３０重量％以下とすることが好ましい。これは、ポリビニルブチラールの配合量が、１重量％より小さい場合は、上述の、ポリビニルブチラール樹脂による、電極接続用接着剤２と、配線電極４、および金属電極５の接着力の向上効果、およびリペア性の向上効果が十分に発揮されない場合があるためである。また、ポリビニルブチラールの配合量が、３０重量％より大きい場合は、主成分であるエポキシ樹脂のガラス転移温度が低下するため、配線電極４と金属電極５の接続を維持するためのエポキシ樹脂の凝集力が十分ではなく、結果として、電極間の接続信頼性が低下する場合があるからである。なお、上述の「ガラス転移温度」とは、動的粘弾性測定装置（ＤＭＡ）を用いて測定された電極接続用接着剤２の物性値のことをいう。
【００３４】
また、本発明に使用される電極接続用接着剤２としては、潜在性硬化剤を含有する接着剤が使用される。この潜在性硬化剤は、低温での貯蔵安定性に優れ、室温では殆ど硬化反応を起こさないが、熱や光等により、速やかに硬化反応を行う硬化剤である。この潜在性硬化剤としては、イミダゾール系、ヒドラジド系、三フッ化ホウ素−アミン錯体、アミンイミド、ポリアミン系、第３級アミン、アルキル尿素系等のアミン系、ジシアンジアミド系、酸無水物系、フェノール系、および、これらの変性物が例示され、これらは単独または２種以上の混合物として使用できる。
【００３５】
また、これらの潜在性硬化剤中でも、低温での貯蔵安定性、および速硬化性に優れているとの観点から、イミダゾール系潜在性硬化剤が好ましく使用される。イミダゾール系潜在性硬化剤としては、公知のイミダゾール系潜在性硬化剤を使用することができる。より具体的には、イミダゾール化合物のエポキシ樹脂との付加物が例示される。イミダゾール化合物としては、イミダゾール、２−メチルイミダゾール、２−エチルイミダゾール、２−プロピルイミダゾール、２−ドデシルイミダゾール、２−フェニルイミダゾール、２−フェニル−４−メチルイミダゾール、４−メチルイミダゾールが例示される。なお、イミダゾール化合物のエポキシ樹脂に、上述の平均分子量を有するエポキシ樹脂が含有されるものを使用する構成としても良い。
【００３６】
また、特に、これらの潜在性硬化剤を、ポリウレタン系、ポリエステル系等の高分子物質や、ニッケル、銅等の金属薄膜およびケイ酸カルシウム等の無機物で被覆してマイクロカプセル化したものは、長期保存性と速硬化性という矛盾した特性の両立を図ることができるため、好ましい。従って、マイクロカプセル型イミダゾール系潜在性硬化剤が、特に好ましい。
【００３７】
また、電極接続用接着剤２として、図２に示すように、導電性粒子６を含む異方導電性接着剤も使用することができる。より具体的には、当該異方導電性接着剤として、例えば、上述のエポキシ樹脂を主成分とし、当該樹脂中に、微細な金属粒子（例えば、球状の金属微粒子や金属でメッキされた球状の樹脂粒子からなる金属微粒子）が多数、直鎖状に繋がった形状、または針形状を有する、所謂アスペクト比が大きい形状を有する金属粉末により形成された導電性粒子６が分散されたものを使用することができる。なお、ここで言うアスペクト比とは、図３に示す、導電性粒子６の短径（導電性粒子６の断面の長さ）Ｒと長径（導電性粒子６の長さ）Ｌの比のことを言う。
【００３８】
このような導電性粒子６を使用することにより、異方導電性接着剤として、電極接続用接着剤２の面方向（厚み方向Ｘに直交する方向であって、図２の矢印Ｙの方向）においては、隣り合う電極間の絶縁を維持して短絡を防止しつつ、厚み方向Ｘにおいては、多数の配線電極４−金属電極５間を、一度にかつ各々を独立して接続し、低抵抗を得ることが可能になる。
【００３９】
また、導電性粒子６のアスペクト比が５以上であることが好ましい。このような導電性粒子６を使用することにより、電極接続用接着剤２として、異方導電性接着剤を使用する場合に、導電性粒子６間の接触確率が高くなる。従って、導電性粒子６の配合量を増やすことなく、配線電極４と金属電極５を電気的に接続することが可能になる。
【００４０】
また、この異方導電性接着剤において、導電性粒子６の長径Ｌの方向を、フィルム状の異方導電性接着剤を形成する時点で、異方導電性接着剤の厚み方向Ｘにかけた磁場の中を通過させることにより、当該厚み方向Ｘに配向させて用いるのが好ましい。このような配向にすることにより、上述の、隣り合う電極間の絶縁を維持して短絡を防止しつつ、多数の配線電極４−金属電極５間を一度に、かつ各々を独立して導電接続することが可能になるという効果が、より一層向上する。
【００４１】
また、本発明に使用される金属粉末は、その一部に強磁性体が含まれるものが良く、強磁性を有する金属単体、強磁性を有する２種類以上の合金、強磁性を有する金属と他の金属との合金、および強磁性を有する金属を含む複合体のいずれかであることが好ましい。これは、強磁性を有する金属を使用することにより、金属自体が有する磁性により、磁場を用いて導電性粒子６を配向させることが可能になるからである。例えば、ニッケル、鉄、コバルトおよびこれらを含む２種類以上の合金等を挙げることができる。
【００４２】
なお、導電性粒子６のアスペクト比は、ＣＣＤ顕微鏡観察等の方法により直接測定するが、断面が円でない導電性粒子６の場合は、断面の最大長さを短径としてアスペクト比を求める。また、導電性粒子６は、必ずしもまっすぐな形状を有している必要はなく、多少の曲がりや枝分かれがあっても、問題なく使用できる。この場合、導電性粒子６の最大長さを長径としてアスペクト比を求める。
【００４３】
以上に説明した本実施形態によれば、以下の効果を得ることができる。
（１）本実施形態においては、絶縁性の熱硬化性樹脂であるエポキシ樹脂を主成分とし、導電性粒子、および潜在性硬化剤を含有する電極接続用接着剤２において、電極接続用接着剤２が、ポリビニルブチラール樹脂を含有する構成としている。また、エポキシ樹脂が、平均分子量が５００未満のエポキシ樹脂と、平均分子量が５００以上４０００以下のエポキシ樹脂を含有する構成としている。そして、接着剤成分に対する平均分子量が５００未満のエポキシ樹脂の配合量が、２０重量％以上５０重量％以下であり、接着剤成分に対する前記平均分子量が５００以上４０００以下の配合量が、１５重量％以上４０重量％以下とする構成としている。従って、平均分子量が５００未満のエポキシ樹脂により、電極接続用接着剤２を配線基板１上に仮接着する際の、配線基板１に対する電極接続用接着剤２の接着力を向上させることが可能になり、フレキシブルプリント配線板３の金属電極５を配線基板１の配線電極４に接続する際の作業性が向上することになる。
【００４４】
また、ポリビニルブチラール樹脂により、電極接続用接着剤２において、溶剤による膨潤性が向上する。また、平均分子量が５００以上４０００以下のエポキシ樹脂が、電極接続用接着剤２中のエポキシ樹脂のネットワークに取り込まれるため、電極接続用接着剤の全体に対する、平均分子量が５００未満のエポキシ樹脂の配合量を多くする場合であっても、エポキシ樹脂全体の架橋密度が過度に高くなるのを防止することが可能になる。従って、電極接続用接着剤２のリペア性を向上させることができる。その結果、電極接続用接着剤２の仮接着性とリペア性の向上を両立させることが可能になる。
【００４５】
さらに、配線電極、および金属電極に対するポリビニルブチラール樹脂中の水酸基の親和性が高いため、電極接続用接着剤２を介して配線電極４−金属電極５間を接続する際の接着力を向上させることが可能になる。
【００４６】
（２）本実施形態においては、接着剤成分に対するポリビニルブチラールの配合量を、１重量％以上３０重量％以下とする構成としている。従って、ポリビニルブチラール樹脂による、電極接続用接着剤２と、配線電極４、および金属電極５の接着力の向上効果、およびリペア性の向上効果を十分に発揮させた状態で、電極間の接続信頼性を向上させることが可能になる。
【００４７】
（３）本実施形態においては、導電性粒子６として、微細な金属粒子が多数、直鎖状に繋がった形状、または針形状を有する金属粉末を使用する構成としている。従って、電極接続用接着剤２の面方向Ｙにおいては、隣り合う電極間の絶縁を維持して短絡を防止しつつ、電極接続用接着剤２の厚み方向Ｘにおいては、多数の配線電極４−金属電極５間を一度に、かつ各々を独立して接続し、低抵抗を得ることが可能になる。
【００４８】
（４）本実施形態においては、導電性粒子６のアスペクト比が５以上である構成としている。従って、電極接続用接着剤２として、異方導電性接着剤を使用する場合に、導電性粒子６間の接触確率が高くなる。その結果、導電性粒子６の配合量を増やすことなく、配線電極４と金属電極５を電気的に接続することが可能になる。
【００４９】
（５）本実施形態においては、フィルム形状を有する電極接続用接着剤２を使用する構成としている。従って、電極接続用接着剤２の取り扱いが容易になるとともに、電極接続用接着剤２により、配線電極４と金属電極５を接続する際の作業性が向上する。
【００５０】
（６）本実施形態においては、導電性粒子６の長径Ｌの方向を、フィルム形状を有する電極接続用接着剤２の厚み方向Ｘに配向させる構成としている。従って、上述の、隣り合う電極間の絶縁を維持して短絡を防止しつつ、多数の配線電極４−金属電極５間を一度に、かつ各々を独立して導電接続することが可能になるという効果が、より一層向上する。
【００５１】
なお、上記実施形態は以下のように変更しても良い。
・上記実施形態においては、電極接続用接着剤２を介して、フレキシブルプリント配線板３の金属電極５を配線基板１の配線電極４に接続する構成としたが、本発明の電極接続用接着剤２を、例えば、ＩＣチップ等の電子部品の突起電極（または、バンプ）と配線基板１の配線電極４との接続に使用する構成としても良い。
【００５２】
・また、電極接続用接着剤２に含有される熱可塑性樹脂が、上述のポリビニルブチラール以外に、例えば、ポリウレタン、ポリエステル、ポリスチレン、ポリシロキサン、ポリビニルアセタール等を含有する構成としても良い。
【実施例】
【００５３】
以下に、本発明を実施例、比較例に基づいて説明する。なお、本発明は、これらの実施例に限定されるものではなく、これらの実施例を本発明の趣旨に基づいて変形、変更することが可能であり、それらを本発明の範囲から除外するものではない。
【００５４】
（実施例１）
（接着剤の作製）
導電性粒子として、長径Ｌの分布が１μｍから８μｍ、短径Ｒの分布が０．１μｍから０．４μｍである直鎖状ニッケル微粒子を用いた。また、エポキシ樹脂としては、（１）フェノキシ樹脂〔ジャパンエポキシレジン（株）製、商品名エピコート１２５６、平均分子量５００００〕、（２）ビスフェノールＡ型の固形エポキシ樹脂〔ジャパンエポキシレジン（株）製、商品名エピコート１００２、平均分子量１２００〕、および（３）ナフタレン型エポキシ樹脂〔大日本インキ化学工業（株）製、商品名エピクロンＨＰ４０３２、平均分子量２７０〕を使用した。また、熱可塑性樹脂としては、（４）ポリビニルブチラール樹脂〔積水化学工業（株）製、商品名エスレックＢＭ−１〕を使用し、潜在性硬化剤としては、（５）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕を使用し、これら（１）〜（５）を重量比で（１）３０／（２）４０／（３）２０／（４）１０／（５）３５の割合で配合した。このように配合したフェノキシ樹脂及びエポキシ樹脂及びポリビニルブチラール樹脂及び潜在性硬化剤を、「接着剤成分」とする。なお、平均分子量が５００未満のエポキシ樹脂の配合量は３１．７重量％、平均分子量が５００以上４０００以下のエポキシ樹脂の配合量は２９．６重量％である。また、ポリビニルブチラール樹脂の配合量は７．４重量％である。
【００５５】
これらのエポキシ樹脂、ポリビニルブチラール樹脂、および潜在性硬化剤を、２−エトキシエチルアセタート（沸点：１５６℃）に溶解して、分散させた後、三本ロールによる混練を行い、固形分が４０重量％である溶液を作製した。この溶液に、固形分の総量（Ｎｉ粉末＋樹脂）に占める割合で表される金属充填率が、０．２体積％となるように上記Ｎｉ粉末を添加した後、遠心攪拌ミキサーを用いて攪拌することによりＮｉ粉末を均一に分散し、接着剤用の複合材料を作製した。次いで、この複合材料を離型処理したＰＥＴフィルム上にドクターナイフを用いて塗布した後、磁束密度１００ｍＴの磁場中、６０℃で３０分間、乾燥、固化させることにより、膜中の直鎖状粒子が磁場方向に配向した、厚さ３５μｍのフィルム形状の異方導電性をもつ電極接続用接着剤を作製した。
【００５６】
（仮接着性評価）
幅１００μｍ、高さ３５μｍの、金メッキが施された銅電極が１００μｍ間隔で５０個配列されたリジッド配線板（ガラスクロスエポキシ基板）を用意した。次いで、当該リジッド配線板上に、上述のＰＥＴフィルム上に作製した電極接続用接着剤を載置し、当該電極接続用接着剤を６０℃に加熱した状態で、配線基板１の方向へ、１ＭＰａの圧力で１０秒間加圧して、ＰＥＴフィルムからリジッド配線板への電極接続用接着剤の転写（即ち、リジッド配線板上への電極接続用接着剤の仮接着）を試みた。そして、ＰＥＴフィルムからリジッド配線板への電極接続用接着剤の転写ができ、かつ電極接続用接着剤をリジッド配線板上に載置できた場合を、仮接着性が良好なものとして判定した。以上の結果を表１に示す。
【００５７】
（リペア性評価）
幅１００μｍ、高さ１８μｍの、金メッキが施された銅電極が１００μｍ間隔で、５０個配列されたフレキシブルプリント配線板と、幅１００μｍ、高さ３５μｍの、金メッキが施された銅電極が１００μｍ間隔で５０個配列されたリジッド配線板（ガラスクロスエポキシ基板）とを用意した。次いで、このフレキシブルプリント配線板とガラス基板の間に作製した接着剤を挟み、２００℃に加熱しながら、４ＭＰａの圧力で１５秒間加圧して接着させ、フレキシブルプリント配線板とガラス基板の接合体を得た。次いで、当該接合体を２００℃に加熱した状態で、ガラス基板からフレキシブルプリント配線板を剥離し、ガラス基板の銅電極上に残存している接着剤を、メチルエチルケトンとエタノールの混合溶媒（混合比率は７０／３０）を浸漬させた綿棒で拭き取り、ガラス基板の銅電極上に残存している接着剤を除去した。次いで、上述のフレキシブルプリント配線板と、接着剤を除去したガラス基板の間に、上述の、作製した接着剤を、再度、挟み、２００℃に加熱しながら、４ＭＰａの圧力で１５秒間加圧して接着させ、フレキシブルプリント配線板とガラス基板の接合体を得た。次いで、この接合体において、１ｍＡの定電流を印加した場合の、接着剤、および銅電極を介して接続された連続する１０箇所の抵抗値を四端子法により求め、求めた値を１０で除することにより、接続された１箇所あたりの接続抵抗（以下、「初期接続抵抗」という。）を求めた。そして、この評価を１０回繰り返し、初期接続抵抗の平均値を求めた。そして、当該初期接続抵抗が１Ω以下の場合を、リペア性が良好なものとして判断した。また、上述の混合溶媒を浸漬させた綿棒で拭き取る際の拭き取り回数（即ち、ガラス基板の銅電極上に残存している接着剤に対する擦過回数）を、リペアに必要な時間の指標として使用し、リペアを行う際の作業時間を評価した。なお、上記拭き取り回数が、５０回以下の場合を、リペアを行う際の作業時間が短く、良好なものとして判定した。以上の結果を表１に示す。
【００５８】
（接続信頼性評価）
また、接続信頼性評価として、まず、上記の接合体（ガラス基板からフレキシブルプリント配線板を剥離する前のもの）を用意し、温度を８５℃、湿度を８５％に設定した恒温恒湿槽中に５００時間放置した後、接合体を恒温恒湿槽から取り出し、再び、上記と同様にして、接続抵抗の平均値を求めた。そして、当該接続抵抗が３Ω以下の場合を、電極間の接続信頼性が良好なものとして判断した。以上の結果を表１に示す。
【００５９】
（実施例２）
上述の実施例１において説明した、（１）フェノキシ樹脂〔ジャパンエポキシレジン（株）製、商品名エピコート１２５６、平均分子量５００００〕、（２）ビスフェノールＡ型の固形エポキシ樹脂〔ジャパンエポキシレジン（株）製、商品名エピコート１００２、平均分子量１２００〕、（３）ナフタレン型エポキシ樹脂〔大日本インキ化学工業（株）製、商品名エピクロンＨＰ４０３２、平均分子量２７０〕、（４）ポリビニルブチラール樹脂〔積水化学工業（株）製、商品名エスレックＢＭ−１〕、および（５）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕の配合量を、重量比で（１）３０／（２）４０／（３）５０／（４）１０／（５）３５の割合に変更したこと以外は、実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。なお、平均分子量が５００未満のエポキシ樹脂の配合量は４４．１重量％、平均分子量が５００以上４０００以下のエポキシ樹脂の配合量は２４．２重量％である。また、ポリビニルブチラール樹脂の配合量は６．１重量％である。
【００６０】
（実施例３）
上述の実施例１において説明した、（１）フェノキシ樹脂〔ジャパンエポキシレジン（株）製、商品名エピコート１２５６、平均分子量５００００〕、（２）ビスフェノールＡ型の固形エポキシ樹脂〔ジャパンエポキシレジン（株）製、商品名エピコート１００２、平均分子量１２００〕、（３）ナフタレン型エポキシ樹脂〔大日本インキ化学工業（株）製、商品名エピクロンＨＰ４０３２、平均分子量２７０〕、（４）ポリビニルブチラール樹脂〔積水化学工業（株）製、商品名エスレックＢＭ−１〕、および（５）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕の配合量を、重量比で（１）３０／（２）４０／（３）１０／（４）１０／（５）２５の割合に変更したこと以外は、実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。なお、平均分子量が５００未満のエポキシ樹脂の配合量は２２．８重量％、平均分子量が５００以上４０００以下のエポキシ樹脂の配合量は３４．８重量％である。また、ポリビニルブチラール樹脂の配合量は８．７重量％である。
【００６１】
（実施例４）
上述の実施例１において説明した、（１）フェノキシ樹脂〔ジャパンエポキシレジン（株）製、商品名エピコート１２５６、平均分子量５００００〕、（２）ビスフェノールＡ型の固形エポキシ樹脂〔ジャパンエポキシレジン（株）製、商品名エピコート１００２、平均分子量１２００〕、（３）ナフタレン型エポキシ樹脂〔大日本インキ化学工業（株）製、商品名エピクロンＨＰ４０３２、平均分子量２７０〕、（４）ポリビニルブチラール樹脂〔積水化学工業（株）製、商品名エスレックＢＭ−１〕、および（５）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕の配合量を、重量比で（１）３０／（２）２０／（３）２０／（４）１０／（５）３５の割合に変更したこと以外は、実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。なお、平均分子量が５００未満のエポキシ樹脂の配合量は３７．２重量％、平均分子量が５００以上４０００以下のエポキシ樹脂の配合量は１７．４重量％である。また、ポリビニルブチラール樹脂の配合量は８．７重量％である。
【００６２】
（実施例５）
上述の実施例１において説明した、（１）フェノキシ樹脂〔ジャパンエポキシレジン（株）製、商品名エピコート１２５６、平均分子量５００００〕、（２）ビスフェノールＡ型の固形エポキシ樹脂〔ジャパンエポキシレジン（株）製、商品名エピコート１００２、平均分子量１２００〕、（３）ナフタレン型エポキシ樹脂〔大日本インキ化学工業（株）製、商品名エピクロンＨＰ４０３２、平均分子量２７０〕、（４）ポリビニルブチラール樹脂〔積水化学工業（株）製、商品名エスレックＢＭ−１〕、および（５）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕の配合量を、重量比で（１）３０／（２）５０／（３）２０／（４）１０／（５）３５の割合に変更したこと以外は、実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。なお、平均分子量が５００未満のエポキシ樹脂の配合量は２９．５重量％、平均分子量が５００以上４０００以下のエポキシ樹脂の配合量は３４．５重量％である。また、ポリビニルブチラール樹脂の配合量は６．９重量％である。
【００６３】
（参考例１）
上述の実施例１において説明した、（１）フェノキシ樹脂〔ジャパンエポキシレジン（株）製、商品名エピコート１２５６、平均分子量５００００〕、（２）ビスフェノールＡ型の固形エポキシ樹脂〔ジャパンエポキシレジン（株）製、商品名エピコート１００２、平均分子量１２００〕、（３）ナフタレン型エポキシ樹脂〔大日本インキ化学工業（株）製、商品名エピクロンＨＰ４０３２、平均分子量２７０〕、（４）ポリビニルブチラール樹脂〔積水化学工業（株）製、商品名エスレックＢＭ−１〕、および（５）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕の配合量を、重量比で（１）３０／（２）４０／（３）２０／（４）３５／（５）３５の割合に変更したこと以外は、実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。なお、平均分子量が５００未満のエポキシ樹脂の配合量は２６．７重量％、平均分子量が５００以上４０００以下のエポキシ樹脂の配合量は２５．０重量％である。また、ポリビニルブチラール樹脂の配合量は２１．９重量％である。
【００６４】
（比較例１）
上述の実施例１において説明した、（１）フェノキシ樹脂〔ジャパンエポキシレジン（株）製、商品名エピコート１２５６、平均分子量５００００〕、（２）ビスフェノールＡ型の固形エポキシ樹脂〔ジャパンエポキシレジン（株）製、商品名エピコート１００２、平均分子量１２００〕、（３）ナフタレン型エポキシ樹脂〔大日本インキ化学工業（株）製、商品名エピクロンＨＰ４０３２、平均分子量２７０〕、および（５）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕の配合量を、重量比で（１）４０／（２）３０／（３）５／（５）１５の割合に変更するとともに、実施例１において使用した（４）ポリビニルブチラール樹脂〔積水化学工業（株）製、商品名エスレックＢＭ−１〕を使用しなかったこと以外は、実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。なお、平均分子量が５００未満のエポキシ樹脂の配合量は１６．４重量％、平均分子量が５００以上４０００以下のエポキシ樹脂の配合量は３３．３重量％である。
【００６５】
（比較例２）
上述の実施例１において説明した、（１）フェノキシ樹脂〔ジャパンエポキシレジン（株）製、商品名エピコート１２５６、平均分子量５００００〕、（２）ビスフェノールＡ型の固形エポキシ樹脂〔ジャパンエポキシレジン（株）製、商品名エピコート１００２、平均分子量１２００〕、（３）ナフタレン型エポキシ樹脂〔大日本インキ化学工業（株）製、商品名エピクロンＨＰ４０３２、平均分子量２７０〕、および（５）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕の配合量を、重量比で（１）３０／（２）７０／（３）２０／（５）３５の割合に変更するとともに、実施例１において使用した（４）ポリビニルブチラール樹脂〔積水化学工業（株）製、商品名エスレックＢＭ−１〕を使用しなかったこと以外は、実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。なお、平均分子量が５００未満のエポキシ樹脂の配合量は２７．６重量％、平均分子量が５００以上４０００以下のエポキシ樹脂の配合量は４５．２重量％である。
【００６６】
（比較例３）
導電性粒子として、長径Ｌの分布が１μｍから８μｍ、短径Ｒの分布が０．１μｍから０．４μｍである直鎖状ニッケル微粒子を用いた。また、エポキシ樹脂としては、（１）フェノキシ樹脂〔ジャパンエポキシレジン（株）製、商品名エピコート１２５６、平均分子量５００００〕、（２）ナフタレン型のエポキシ樹脂〔ジャパンエポキシレジン（株）製、商品名エピコート１０３２、平均分子量６８０〕、および（３）ナフタレン型エポキシ樹脂〔大日本インキ化学工業（株）製、商品名エピクロンＨＰ４０３２、平均分子量２７０〕を使用した。また、潜在性硬化剤としては、（４）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕を使用し、これら（１）〜（４）を重量比で（１）４０／（２）２０／（３）３０／（４）１０の割合で配合した。なお、平均分子量が５００未満のエポキシ樹脂の配合量は３６．５重量％、平均分子量が５００以上４０００以下のエポキシ樹脂の配合量は２０．０重量％である。次いで、上述の実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。
【００６７】
（比較例４）
導電性粒子として、長径Ｌの分布が１μｍから８μｍ、短径Ｒの分布が０．１μｍから０．４μｍである直鎖状ニッケル微粒子を用いた。また、エポキシ樹脂としては、（１）ビフェニル骨格を導入したエポキシ樹脂〔ジャパンエポキシレジン（株）製、商品名エピコートＹＬ６９５４、平均分子量３９０００〕、および（２）ナフタレン型エポキシ樹脂〔大日本インキ化学工業（株）製、商品名エピクロンＨＰ４０３２、平均分子量２７０〕を使用した。また、潜在性硬化剤としては、（３）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕を使用し、これら（１）〜（３）を重量比で（１）５０／（２）４０／（３）１０の割合で配合した。なお、平均分子量が５００未満のエポキシ樹脂の配合量は４６．５重量％である。次いで、上述の実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。
【００６８】
（比較例５）
導電性粒子として、長径Ｌの分布が１μｍから８μｍ、短径Ｒの分布が０．１μｍから０．４μｍである直鎖状ニッケル微粒子を用いた。また、エポキシ樹脂としては、（１）フェノキシ樹脂〔ジャパンエポキシレジン（株）製、商品名エピコート１２５６、平均分子量５００００〕、（２）ビスフェノールＡ型の液状エポキシ樹脂〔大日本インキ化学工業（株）製、商品名エピクロン８５０、平均分子量３８０〕を使用した。また、潜在性硬化剤としては、（３）マイクロカプセル型イミダゾール系硬化剤〔旭化成エポキシ（株）製、商品名ノバキュアＨＸ３９４１、平均分子量３８０のビスフェノールＡ型のエポキシ樹脂を１３重量％、平均分子量３５０のビスフェノールＦ型のエポキシ樹脂を５２重量％含むもの〕を使用した。また、無機フィラーとして、（４）平均粒径が２０ｎｍの球状シリカ粒子を使用し、これら（１）〜（４）を重量比で（１）４０／（２）５５／（３）２０／（４）５の割合で配合した。なお、平均分子量が５００未満のエポキシ樹脂の配合量は５６．７重量％である。次いで、上述の実施例１と同様にして、厚さが３５μｍであるフィルム状の異方導電性をもつ電極接続用接着剤を作製し、フレキシブルプリント配線板とガラス基板の接合体を得た。その後、上述の実施例１と同一条件により、仮接着性評価、リペア性評価、および接続信頼性評価を行った、以上の結果を表１に示す。
【００６９】
【表１】
0004867805.tif 000002
【００７０】
表１に示すように、実施例１〜５においては、いずれの場合においても、仮接着性が良好であることが判る。また、初期接続抵抗が１Ω以下であり、リペア性が良好であることが判る。また、ガラス基板の銅電極上に残存している接着剤の拭き取り回数が５０回以下であり、リペアを行う際の作業時間が短いことが判る。さらに、５００時間後の接続抵抗が３Ω以下であり、接続信頼性が良好であることが判る。
【００７１】
一方、表１に示すように、比較例１においては、接着剤成分に対する前記平均分子量が５００未満のエポキシ樹脂の配合量が、２０重量％未満（１６．４重量％）であるため、仮接着性が低下していることが判る。また、比較例２においては、接着剤成分に対する平均分子量が５００以上４０００以下のエポキシ樹脂の配合量が、４０重量％よりも大きい（４５．２重量％）であるため、５００時間後の接続抵抗の値が３Ω以上となっており、電極間の接続信頼性が低下していることが判る。
【００７２】
また、表１に示すように、比較例１〜５においては、いずれの場合においても、初期接続抵抗が１Ωより小さいが、ガラス基板の銅電極上に残存している接着剤の拭き取り回数が５０回よりも大きく、リペアを行う際の作業時間が長いことが判る。これは、比較例１〜５においては、いずれの場合においても、ポリビニルブチラール樹脂が含有されておらず、さらに、比較例４、５においては、平均分子量が５００未満のエポキシ樹脂のみが含有されており、平均分子量が５００以上４０００以下のエポキシ樹脂が含有されていないため、エポキシ樹脂全体の架橋密度が過度に高くなったためであると考えられる。
【産業上の利用可能性】
【００７３】
本発明の活用例としては、電極、回路等を設けた配線板や電子部品等を接着し、かつ電気的に接続するための電極接続用接着剤が挙げられる。
【図面の簡単な説明】
【００７４】
【図１】本実施形態に係る電極接続用接着剤により、フレキシブルプリント配線板を実装した配線基板を示す断面図である。
【図２】本発明の実施形態に係る電極接続用接着剤として、導電性粒子を含有する異方導電性接着剤を使用し、異方導電性接着剤を介して、フレキシブルプリント配線板を配線基板に実装した状態を示す断面図である。
【図３】本発明の実施形態に係る電極接続用接着剤において使用される導電性粒子を説明するための図である。
【符号の説明】
【００７５】
１…配線基板、２…電極接続用接着剤、３…フレキシブルプリント配線板、４…配線電極（ＩＴＯ電極）、５…金属電極（銅電極）、６…導電性粒子、Ｌ…導電性粒子の長径、Ｒ…導電性粒子の短径、Ｘ…フィルム形状を有する電極接続用接着剤の厚み方向、Ｙ…フィルム形状を有する電極接続用接着剤の面方向
【図１】
0004867805.tif 000003
【図２】
0004867805.tif 000004
【図３】
0004867805.tif 000005